(57)【要約】【課題】  緑味の青色の色調を有し、普通紙に印字した際の高印字濃度の付与及び光沢紙に印字した際の高光沢性の付与が可能なインクジェット記録用水系インク並びに該水系インクに用いられる水分散体を提供すること。【解決手段】  着色剤としてアルミフタロシアニン顔料を含有する水不溶性ビニルポリマーのポリマー粒子が水に分散してなる水系インク用水分散体、及び該水分散体を含有してなるインクジェット記録用水系インク。【選択図】  なし【特許請求の範囲】
【請求項１】
着色剤としてアルミフタロシアニン顔料を含有する水不溶性ビニルポリマーのポリマー粒子が水に分散してなる水系インク用水分散体。
【請求項２】
水不溶性ビニルポリマーが
（Ａ）式(I):
【化１】
2005042006.tif 000005
（式中、Ｒ1 は水素原子又はメチル基、Ｒ2 は水素原子、炭素数１〜20のアルキル基又は炭素数１〜９のアルキル基を有していてもよいフェニル基、Ｒ3 はオキシエチレン基、オキシプロピレン基及びオキシテトラメチレン基からなる群より選ばれた少なくとも１種のオキシアルキレン基、ｍは１〜30の数を示す）
で表されるモノマーより選ばれた少なくとも１種のモノマーＡ、
（Ｂ）塩生成基含有モノマー、並びに
（Ｃ）モノマーＡ及び塩生成基含有モノマーと共重合可能なモノマー
を含有するモノマー混合物を重合させてなる水不溶性ビニルポリマーである請求項１記載の水分散体。
【請求項３】
共重合可能なモノマーが、芳香環含有モノマー及びマクロマーからなる群より選ばれた１種以上を含有する請求項１又は２記載の水分散体。
【請求項４】
芳香環含有モノマーが、スチレン、α−メチルスチレン、ビニルトルエン及びビニルナフタレンからなる群より選ばれた１種以上である請求項３記載の水分散体。
【請求項５】
マクロマーが、片末端に重合性官能基を有するスチレン系マクロマーである請求項３記載の水分散体。
【請求項６】
請求項１〜５いずれか記載の水分散体を含有してなるインクジェット記録用水系インク。
【発明の詳細な説明】
【技術分野】
【０００１】
本発明は、インクジェット記録用水系インク及び該水系インクに用いられる水分散体に関する。
【背景技術】
【０００２】
インクジェット記録方式は、非常に微細なノズルからインク液滴を記録部材に直接吐出し、付着させて文字や画像を得る記録方式である。この方式によれば、使用する装置が低騒音で操作性がよいという利点を有するのみならず、カラー化が容易であり、かつ記録部材として普通紙を使用することができるという利点があるため、広く用いられている。インクジェットプリンタに使用されるインクには、主として水溶性染料系インクが用いられているので、非常に鮮明な発色を示し、染料が水に溶解しているので、インクの透明性が高く、色相も鮮明である。
【０００３】
しかし、染料には、耐光性に劣るという欠点や、染料が水溶性であるため、耐水性に劣るという欠点がある。
【０００４】
これらの欠点を解消するため、近年、耐光性及び耐水性に優れた顔料が用いられている。
【０００５】
顔料には、水に溶けず、耐光性に優れるという利点があり、顔料系シアンインクには銅フタロシアニン顔料が汎用されている。しかし、銅フタロシアニン顔料は、染料系インクで使用されている銅フタロシアニン系染料であるダイレクト・ブルー86, 199 等が持つ緑味の青色の色相を有さないため、組み合わせるインクによっては色再現範囲を狭くしたり、見る角度により赤味を増す場合がある。
【０００６】
そこで、銅フタロシアニン系染料であるダイレクトブルー86, 199 等と同じ色域にある色相を有する、アルミフタロシアニン顔料及び水溶性樹脂を含有したインクが開示されている（特許文献１参照）が、普通紙への印字濃度、緑味が不十分である。
【０００７】
【特許文献１】特開2000-17207号公報
【発明の開示】
【発明が解決しようとする課題】
【０００８】
本発明は、緑味の青色の色調を有し、普通紙に印字した際の高印字濃度の付与及び光沢紙に印字した際の高光沢性の付与が可能なインクジェット記録用水系インク並びに該水系インクに用いられる水分散体を提供することを課題とする。
【課題を解決するための手段】
【０００９】
本発明は、着色剤としてアルミフタロシアニン顔料を含有する水不溶性ビニルポリマーのポリマー粒子が水に分散してなる水系インク用水分散体、及び該水分散体を含有してなるインクジェット記録用水系インクに関する。
【発明の効果】
【００１０】
本発明の水分散体を含有したインクジェット記録用水系インクは、緑味の青色の色調を有しており、普通紙に印字した際の高印字濃度の付与及び光沢紙に印字した際の高光沢性の付与が可能であるという優れた効果を奏するものである。
【発明を実施するための最良の形態】
【００１１】
本発明は、着色剤を含有する水不溶性ビニルポリマーのポリマー粒子が水に分散した水分散体において、着色剤として、アルミフタロシアニン顔料、即ち中心金属としてアルミニウムを有するフタロシアニン顔料が用いられている点に１つの特徴がある。本発明の水分散体は、アルミフタロシアニン顔料が選択して用いられているため、銅フタロシアニン染料なみの緑味の青色の色調を有しており、さらに顔料がポリマー粒子に含有されているので、本発明の水分散体を水系インクに用いることにより、普通紙に印字した際の印字濃度、光沢紙に印字した際の光沢性が向上する。
【００１２】
商業的に入手しうるアルミフタロシアニン顔料としては、例えば、Cyanine Blue A-13Y、Cyanine Blue A-13R（以上、山陽色素（株）製）等が挙げられる。
【００１３】
アルミフタロシアニン顔料の含有量は、水分散体中、１〜25重量％であるのが好ましく、水系インク中では、0.5 〜15重量％が好ましく、１〜10重量％がより好ましい。
【００１４】
本発明の水分散体においては、ポリマーとして、顔料への吸着性を高める観点から、水不溶性ビニルポリマーが用いられる。
【００１５】
光沢紙での光沢性を向上させる観点からは、ポリマー量が多いことが好ましいが、多すぎると水分散体の粘度が高くなり、インクの適正粘度を超えるので、水不溶性ビニルポリマーの量は、アルミフタロシアニン顔料100 重量部に対して、好ましくは10〜500 重量部、より好ましくは20〜200 重量部である。
【００１６】
水不溶性ビニルポリマーの代表例としては、
（Ａ）式(I):
【００１７】
【化１】
2005042006.tif 000002
【００１８】
（式中、Ｒ1 は水素原子又はメチル基、Ｒ2 は水素原子、炭素数１〜20のアルキル基又は炭素数１〜９のアルキル基を有していてもよいフェニル基、Ｒ3 はオキシエチレン基、オキシプロピレン基及びオキシテトラメチレン基からなる群より選ばれた少なくとも１種のオキシアルキレン基、ｍは１〜30の数を示す）
で表されるモノマーより選ばれた少なくとも１種のモノマーＡ（以下、単に「モノマーＡ」という）、
（Ｂ）塩生成基含有モノマー、並びに
（Ｃ）モノマーＡ及び塩生成基含有モノマーと共重合可能なモノマー（以下、単に「共重合可能なモノマー」という）
を含有するモノマー混合物（以下、単に「モノマー混合物」という）を重合させることによって得られた水不溶性ビニルポリマーが挙げられる。
【００１９】
式(I) において、Ｒ1 は水素原子又はメチル基である。Ｒ2 は水素原子、炭素数１〜20のアルキル基又は炭素数１〜９のアルキル基を有していてもよいフェニル基である。これらの中では、オクチル基及びノニルフェニル基が耐水性及び耐擦過性の観点から好ましい。Ｒ3 はオキシエチレン基、オキシプロピレン基及びオキシテトラメチレン基からなる群より選ばれた少なくとも１種のオキシアルキレン基を示し、該オキシアルキレン基として２種以上の基が付加している場合、２種以上のオキシアルキレン基はブロック付加又はランダム付加、交互付加等のいずれであってもよい。
【００２０】
ｍは１〜30の数である。吐出性及び印字濃度の観点から、ｍは２〜25の数が好ましい。
【００２１】
水不溶性ビニルポリマーには、ノニオン性、かつ親水性を有するモノマーＡが用いられているために、本発明の水分散体を用いて、印刷画像の濃度及び光沢に優れた水系インクを得ることができる。これは、モノマーＡが有するオキシエチレン基、オキシプロピレン基等の、親水性の高いオキシアルキレン基の親水性水和層が水系インクの中で広がることに基づくものと考えられる。
【００２２】
モノマーＡの代表例としては、ポリエチレングリコールモノ（メタ）アクリレート、ポリプロピレングリコールモノ（メタ）アクリレート、エチレングリコール・プロピレングリコール（メタ）アクリレート、ポリ（エチレングリコール・プロピレングリコール）モノ（メタ）アクリレート、オクトキシポリエチレングリコール・ポリプロピレングリコールモノ（メタ）アクリレート、オクトキシポリ（エチレングリコール・プロピレングリコール）モノ（メタ）アクリレート、ステアロキシポリエチレングリコール・ポリプロピレングリコールモノ（メタ）アクリレート、ステアロキシポリ（エチレングリコール・プロピレングリコール）モノ（メタ）アクリレート、ノニルフェノキシポリエチレングリコール・ポリプロピレングリコールモノ（メタ）アクリレート、ノニルフェノキシポリ（エチレングリコール・プロピレングリコール）モノ（メタ）アクリレート、プロピレングリコール・テトラメチレングリコールモノ（メタ）アクリレート、ポリ（プロピレングリコール・テトラメチレングリコール）モノ（メタ）アクリレート、プロピレングリコール・ポリブチレングリコールモノ（メタ）アクリレート、ポリ（プロピレングリコール・ブチレングリコール）モノ（メタ）アクリレート等が挙げられる。これらは、それぞれ単独で又は２種以上を混合して用いることができる。
【００２３】
なお、本明細書にいう「（メタ）アクリ」とは、「アクリ」又は「メタクリ」を意味する。
【００２４】
商業的に入手しうるモノマーＡの具体例としては、新中村化学（株）製のNKエステル M-20G, 40G, 90G, 230G, 日本油脂（株）のブレンマーPEシリーズ, PME-100, 200, 400, 1000, PP-1000, PP-500, PP-800, AP-150, AP-400, AP-550, AP-800, 50PEP-300, 70PEP-350B, AEPシリーズ，30PPT-800, 50PPT-800, 70PPT-800, APTシリーズ，10PPB-500B, 10APB-500B, 50POEP-800B, 50AOEP-800B, ASEPシリーズ，PNEPシリーズ，PNPEシリーズ，43ANEP-500, 70ANEP-550等が挙げられる。
【００２５】
モノマー混合物におけるモノマーＡの含有量は、印字物の光沢及び高い印字濃度の観点から、好ましくは５〜45重量％、より好ましくは５〜35重量％である。
【００２６】
塩生成基含有モノマーとしては、アニオン性モノマー及びカチオン性モノマーが好ましい。アニオン性モノマー及びカチオン性モノマーは、それぞれ単独で又は２種以上を混合して用いることができる。
【００２７】
アニオン性モノマーとしては、不飽和カルボン酸モノマー、不飽和スルホン酸モノマー及び不飽和リン酸モノマーからなる群より選ばれた１種以上が挙げられる。
【００２８】
不飽和カルボン酸モノマーとしては、例えば、アクリル酸、メタクリル酸、クロトン酸、イタコン酸、マレイン酸、フマル酸、シトラコン酸、２−メタクリロイルオキシメチルコハク酸等が挙げられる。これらは、それぞれ単独で又は２種以上を混合して用いることができる。
【００２９】
不飽和スルホン酸モノマーとしては、例えば、スチレンスルホン酸、２−アクリルアミド−２−メチルプロパンスルホン酸、３−スルホプロピル（メタ）アクリル酸エステル、ビス−（３−スルホプロピル）−イタコン酸エステル等が挙げられる。これらは、それぞれ単独で又は２種以上を混合して用いることができる。
【００３０】
不飽和リン酸モノマーとしては、例えば、ビニルホスホン酸、ビニルホスフェート、ビス（メタクリロキシエチル）ホスフェート、ジフェニル−２−アクリロイロキシエチルホスフェート、ジフェニル−２−メタクリロイロキシエチルホスフェート、ジブチル−２−アクリロイロキシエチルホスフェート等が挙げられる。これらは、それぞれ単独で又は２種以上を混合して用いることができる。
【００３１】
アニオン性モノマーの中では、インク粘度及び吐出性の観点から、不飽和カルボン酸モノマーが好ましく、アクリル酸及びメタクリル酸がより好ましい。
【００３２】
カチオン性モノマーとしては、不飽和３級アミン含有ビニルモノマー及び不飽和アンモニウム塩含有ビニルモノマーからなる群より選ばれた１種以上が挙げられる。
【００３３】
不飽和３級アミン含有ビニルモノマーとしては、例えば、Ｎ，Ｎ−ジメチルアミノエチル（メタ）アクリレート、Ｎ，Ｎ−ジメチルアミノプロピル（メタ）アクリレート、Ｎ，Ｎ−ジエチルアミノエチル（メタ）アクリレート、Ｎ，Ｎ−ジメチルアミノプロピル（メタ）アクリルアミド、Ｎ，Ｎ−ジメチルアリールアミン、ビニルピロリドン、２−ビニルピリジン、４−ビニルピリジン、２−メチル−６−ビニルピリジン、５−エチル−２−ビニルピリジン等が挙げられる。これらは、それぞれ単独で又は２種以上を混合して用いることができる。
【００３４】
不飽和アンモニウム塩含有ビニルモノマーとしては、例えば、Ｎ，Ｎ−ジメチルアミノエチル（メタ）アクリレート四級化物、Ｎ，Ｎ−ジエチルアミノエチル（メタ）アクリレート四級化物、Ｎ，Ｎ−ジメチルアミノプロピル（メタ）アクリレート四級化物等が挙げられる。これらは、それぞれ単独で又は２種以上を混合して用いることができる。
【００３５】
カチオン性モノマーの中では、Ｎ，Ｎ−ジメチルアミノエチル（メタ）アクリレート、Ｎ，Ｎ−ジメチルアミノプロピル（メタ）アクリルアミド及びビニルピロリドンが好ましい。
【００３６】
モノマー混合物における塩生成基含有モノマーの含有量は、分散安定性及び吐出安定性の観点から、３〜40重量％、好ましくは５〜30重量％である。
【００３７】
共重合可能なモノマーとしては、例えば、（メタ）アクリル酸エステル、芳香環含有モノマー、マクロマー等が挙げられる。これらは、それぞれ単独で又は２種以上を混合して用いることができる。共重合可能なモノマーには、耐水性及び耐擦過性の観点から、芳香環含有モノマー及びマクロマーからなる群より選ばれた１種以上が含有されていることが好ましい。
【００３８】
（メタ）アクリル酸エステルとしては、例えば、メチル（メタ）アクリレート、エチル（メタ）アクリレート、（イソ）プロピル（メタ）アクリレート、（イソ又はターシャリー）ブチル（メタ）アクリレート、（イソ）アミル（メタ）アクリレート、シクロヘキシル（メタ）アクリレート、２−エチルヘキシル（メタ）アクリレート、（イソ）オクチル（メタ）アクリレート、（イソ）デシル（メタ）アクリレート、（イソ）ドデシル（メタ）アクリレート、（イソ）ステアリル（メタ）アクリレート等のエステル部分が炭素数１〜18のアルキル基である（メタ）アクリル酸エステル類が挙げられ、これらは、それぞれ単独で又は２種以上を混合して用いることができる。
【００３９】
なお、前記（イソ又はターシャリー）及び（イソ）は、これらの基が存在している場合とそうでない場合の双方を意味し、これらの基が存在していない場合には、ノルマルを示す。
【００４０】
芳香環含有モノマーは、耐水性の観点から、スチレン、ビニルナフタレン、α−メチルスチレン、ビニルトルエン、エチルビニルベンゼン、４−ビニルビフェニル、１，１−ジフェニルエチレン、ベンジル（メタ）アクリレート、フェノキシエチル（メタ）アクリレート、２−ヒドロキシ−３−フェノキシプロピルアクリレート、２−メタクリロイロキシエチル−２−ヒドロキシプロピルフタレート、２−アクリロイロキシエチルフタル酸及びネオペンチルグリコールアクリル酸安息香酸エステルからなる群より選ばれた１種以上が好ましい。これらの中ではスチレン、α−メチルスチレン、ビニルトルエン及びビニルナフタレンからなる群より選ばれた１種以上が、耐水性及び耐擦過性の観点からより好ましい。
【００４１】
マクロマーの代表例としては、片末端に重合性官能基を有し、好ましくは数平均分子量が500 〜500000、より好ましくは1000〜10000 であるマクロマーが挙げられる。
【００４２】
マクロマーの具体例としては、片末端に重合性官能基を有するスチレン系マクロマー、片末端に重合性官能基を有するシリコーン系マクロマー、片末端に重合性官能基を有するメチルメタクリレート系マクロマー、片末端に重合性官能基を有するスチレン・アクリロニトリル系マクロマー、片末端に重合性官能基を有するブチルアクリレート系マクロマー、片末端に重合性官能基を有するイソブチルメタクリレート系マクロマー等が挙げられる。これらの中では、水不溶性ビニルポリマーに着色剤を十分に含有させる観点から、片末端に重合性官能基を有するスチレン系マクロマーが好ましい。
【００４３】
片末端に重合性官能基を有するスチレン系マクロマーとしては、片末端に重合性官能基を有するスチレン単独重合体及び片末端に重合性官能基を有する、スチレンと他のモノマーとの共重合体が挙げられる。
【００４４】
片末端に重合性官能基を有する、スチレンと他のモノマーとの共重合体において、他のモノマーとしては、アクリロニトリル等が挙げられる。また、そのスチレンの含有量は、顔料が十分に水不溶性ビニルポリマーに含有されるようにする観点から、好ましくは60重量％以上、より好ましくは70重量％以上である。
【００４５】
片末端に重合性官能基を有するスチレン系マクロマーの中では、片末端に重合性官能基としてアクリロイルオキシ基又はメタクリロイルオキシ基を有するスチレン系マクロマーが好ましい。
【００４６】
商業的に入手しうるスチレン系マクロマーとしては、例えば、東亜合成（株）製のAS-6, AS-6S, AN-6, AN-6S, HS-6S, HS-6 等が挙げられる。
【００４７】
シリコーンマクロマーの中では、式(II): 
Ｘ（Ｙ）q Ｓｉ（Ｒ4 ）3-r  (Ｚ）r                       (II)
（式中、Ｘは重合可能な不飽和基、Ｙは２価の結合基、Ｒ4 はそれぞれ独立して水素原子、低級アルキル基、アリール基又はアルコキシ基、Ｚは500 以上の数平均分子量を有する１価のシロキサンポリマーの残基、ｑは０又は１、ｒは１〜３の整数を示す）
で表されるシリコーンマクロマーが、インクジェットプリンターのヘッドの焦げ付きを防止する観点から好ましい。
【００４８】
式(II)で表されるシリコーンマクロマーにおいて、Ｘは重合可能な不飽和基である。重合可能な不飽和基の代表例としては、 CH2＝CH- 基、 CH2＝C(CH3)- 基等の炭素数２〜６の１価の不飽和炭化水素基が挙げられる。
【００４９】
Ｙは、２価の結合基である。２価の結合基の代表例としては、-COO- 基、-COO Ca H2a - 基（ａは１〜５の整数を示す）、フェニレン基等の２価の結合基が挙げられる。これらの中では-COOC3H6- が好ましい。
【００５０】
Ｒ4 は、それぞれ独立して水素原子、低級アルキル基、アリール基又はアルコキシ基である。Ｒ4 の具体例としては、水素原子；メチル基、エチル基等の炭素数１〜５の低級アルキル基；フェニル基等の炭素数６〜20のアリール基、メトキシ基等の炭素数１〜20のアルコキシ基等が挙げられる。これらの中では、メチル基が好ましい。
【００５１】
Ｚは、好ましくは500 以上の数平均分子量を有する１価のシロキサンポリマーの残基である。好ましいＺとしては、数平均分子量500 〜5000のジメチルシロキサンポリマーの１価の残基が挙げられる。
【００５２】
ｑは０又は１であるが、好ましくは１である。ｒは１〜３の整数であるが、より好ましくは１である。
【００５３】
シリコーンマクロマーの代表例としては、式(III):
CH2 =CR5-COOC3H6-[Si(R6)2-O]b -Si(R6)3               (III)
（式中、Ｒ5 は水素原子又はメチル基、Ｒ6 はそれぞれ独立して水素原子又は炭素数１〜５の低級アルキル基、ｂは５〜60の数を示す）で表されるシリコーンマクロマー、式(IV): 
CH2 =CR5-COO-[Si(R6)2-O]b -Si(R6)3                   (IV) 
（式中、Ｒ5 、Ｒ6 及びｂは前記と同じ）で表されるシリコーンマクロマー、式(V):
CH2 =CR5-Ph-[Si(R6)2-O] b -Si(R6)3                   (V)
（式中、Ｐｈはフェニレン基、Ｒ5 、Ｒ6 及びｂは前記と同じ）で表されるシリコーンマクロマー、式(VI)：
CH2 =CR5-COOC3H6-Si(OE)3                             (VI) 
〔式中、Ｒ5 は前記と同じ。Ｅは式： -[Si(Ｒ5)2-O]c -Si(Ｒ5)3 基（Ｒ5 は前記と同じ。ｃは５〜65の数を示す）を示す〕
で表されるシリコーンマクロマー等が挙げられる。
【００５４】
これらの中では、式(III) で表されるシリコーンマクロマーが好ましく、特に式(VII):
CH2 =C(CH3)-COOC3H6-[Si(CH3)2-O]d -Si(CH3)3          (VII)
（式中、ｄは８〜40の数を示す）
で表されるシリコーンマクロマーが好ましい。その例として、FM-0711 〔チッソ（株）製〕等が挙げられる。
【００５５】
なお、マクロマーの数平均分子量は、溶媒として1mmol/L のドデシルジメチルアミン含有クロロホルムを用いたゲルパーミエーションクロマトグラフィーにより、標準物質としてポリスチレンを用いて測定される。
【００５６】
モノマー混合物における共重合可能なモノマーの含有量は、印字濃度及び耐水性の観点から、好ましくは15〜87重量％、より好ましくは35〜85重量％である。
【００５７】
また、モノマー混合物における芳香環含有モノマーの含有量は、耐水性、耐擦過性、インク粘度及び吐出安定性の観点から、好ましくは0.1 〜70重量％、より好ましくは１〜50重量％である。
【００５８】
モノマー混合物におけるマクロマーの含有量は、耐水性及び耐擦過性の観点から、好ましくは0.1 〜40重量％、より好ましくは１〜30重量％である。
【００５９】
水不溶性ビニルポリマーの重量平均分子量（後述する製造例１〜３に記載の方法で測定）は、印字濃度と吐出安定性の観点から、好ましくは3000〜300000、より好ましくは5000〜200000である。
【００６０】
水不溶性ビニルポリマーは、塊状重合法、溶液重合法、懸濁重合法、乳化重合法等の公知の重合法により、モノマー混合物を重合させることによって製造される。これらの重合法の中では、溶液重合法が好ましい。
【００６１】
溶液重合法で用いる溶媒は、極性有機溶媒であることが好ましい。極性有機溶媒が水混和性を有する場合には、水と混合して用いることもできる。
【００６２】
極性有機溶媒としては、例えば、メタノール、エタノール、プロパノール等の炭素数１〜３の脂肪族アルコール；アセトン、メチルエチルケトン等のケトン類；酢酸エチル等のエステル類等が挙げられる。これらの中では、メタノール、エタノール、アセトン、メチルエチルケトン又はこれらと水との混合液が好ましい。
【００６３】
なお、重合の際には、ラジカル重合開始剤を用いることができる。ラジカル重合開始剤としては、２, ２' −アゾビスイソブチロニトリル、２, ２' −アゾビス（２, ４−ジメチルバレロニトリル）、ジメチル−２, ２' −アゾビスブチレート、２, ２' −アゾビス（２−メチルブチロニトリル）、１, １' −アゾビス（１−シクロヘキサンカルボニトリル）等のアゾ化合物が好適である。また、ｔ−ブチルペルオキシオクトエート、ジ−ｔ−ブチルペルオキシド、ジベンゾイルオキシド等の有機過酸化物を使用することもできる。
【００６４】
重合開始剤の量は、モノマー混合物１モルあたり、好ましくは0.001 〜５モル、より好ましくは0.01〜２モルである。
【００６５】
なお、重合の際には、更に重合連鎖移動剤を添加してもよい。重合連鎖移動剤の具体例としては、オクチルメルカプタン、ｎ−ドデシルメルカプタン、ｔ−ドデシルメルカプタン、ｎ−テトラデシルメルカプタン、２−メルカプトエタノール等のメルカプタン類；ジメチルキサントゲンジスルフィド、ジイソプロピルキサントゲンジスルフィド等のキサントゲンジスルフィド類；テトラメチルチウラムジスルフィド、テトラブチルチウラムジスルフィド等のチウラムジスルフィド類；四塩化炭素、臭化エチレン等のハロゲン化炭化水素類；ペンタフェニルエタン等の炭化水素類；アクロレイン、メタクロレイン、アリルアルコール、２−エチルヘキシルチオグリコレート、タービノーレン、α−テルピネン、γ−テルピネン、ジペンテン、α−メチルスチレンダイマー、９, 10−ジヒドロアントラセン、１, ４−ジヒドロナフタレン、インデン、１, ４−シクロヘキサジエン等の不飽和環状炭化水素化合物；２, ５−ジヒドロフラン等の不飽和ヘテロ環状化合物等が挙げられる。これらの重合連鎖移動剤は、それぞれ単独で又は２種以上を混合して用いることができる。
【００６６】
モノマー混合物の重合条件は、使用するラジカル重合開始剤、モノマー、溶媒の種類等によって異なるので一概には決定することができない。通常、重合温度は、好ましくは30〜100 ℃、より好ましくは50〜80℃であり、重合時間は好ましくは１〜20時間である。また、重合雰囲気は、窒素ガス等の不活性ガス雰囲気であることが好ましい。
【００６７】
重合反応の終了後、反応溶液から再沈澱、溶媒留去等の公知の方法により、生成した水不溶性ビニルポリマーを単離することができる。また、得られた水不溶性ビニルポリマーは、再沈澱を繰り返したり、膜分離、クロマトグラフ法、抽出法等により、未反応のモノマー等を除去して精製することができる。
【００６８】
アルミフタロシアニン顔料を含有させたポリマー粒子が水に分散した水分散体を得る方法としては、ポリマーを有機溶媒に溶解させ、アルミフタロシアニン顔料、水、中和剤及び必要に応じて界面活性剤を加えて混練した後、必要に応じて水で希釈し、有機溶媒を留去して水系にする方法が好ましい。
【００６９】
有機溶媒としては、アルコール系溶媒、ケトン系溶媒及びエーテル系溶媒等の親水性有機溶媒が好ましい。
【００７０】
アルコール系溶媒としては、例えば、メタノール、エタノール、イソプロパノール、ｎ−ブタノール、第３級ブタノール、イソブタノール、ジアセトンアルコール等が挙げられる。
【００７１】
ケトン系溶媒としては、例えば、アセトン、メチルエチルケトン、ジエチルケトン、メチルイソブチルケトン等が挙げられる。エーテル系溶媒としては、ジブチルエーテル、テトラヒドロフラン、ジオキサン等が挙げられる。これらの溶媒の中では、イソプロパノール、アセトン及びメチルエチルケトンが好ましい。
【００７２】
また、必要により、有機溶媒と、高沸点親水性有機溶媒とを併用してもよい。高沸点親水性有機溶媒としては、例えば、フェノキシエタノール、エチレングリコールモノメチルエーテル、ジエチレングリコールモノメチルエーテル、ジエチレングリコールモノエチルエーテル、ジエチレングリコールジエチルエーテル等が挙げられる。
【００７３】
中和剤として、塩生成基の種類に応じて酸又は塩基を使用することができる。酸としては、塩酸、硫酸等の無機酸、及び酢酸、プロピオン酸、乳酸、コハク酸、グリコール酸、グルコン酸、グリセリン酸等の有機酸が挙げられる。塩基としては、トリメチルアミン、トリエチルアミン等の３級アミン類、アンモニア、水酸化ナトリウム、水酸化カリウム等が挙げられる。
【００７４】
中和度には、特に限定がない。通常、得られる水分散体のｐＨが4.5 〜10であることが好ましい。中和後の水不溶性ビニルポリマーの25℃の水に対する溶解度は、水系インクの低粘度化の観点から、10重量％以下が好ましく、５重量％以下がより好ましく、１重量％以下が更に好ましい。
【００７５】
アルミフタロシアニン顔料を含有するポリマー粒子の平均粒径は、ノズルの目詰まり防止及び分散安定性の観点から、好ましくは0.01〜0.50μｍ、より好ましくは0.02〜0.30μｍ、更に好ましくは0.05〜0.20μｍである。
【００７６】
かくして、本発明の水分散体を得ることができる。本発明の水分散体における水の含有量は、40〜90重量％が好ましい。
【００７７】
本発明のインクジェット記録用水系インクは、前記水分散体を含有するものである。水系インクにおけるアルミフタロシアニン顔料を含有するポリマー粒子の水分散体の量は、通常、印字濃度及び吐出安定性の観点から、水系インクにおけるポリマー粒子の含有量（固形分）が、好ましくは0.5 〜30重量％、より好ましくは１〜15重量％となるように調整することが望ましい。
【００７８】
本発明の水系インクにおいて、ポリマー粒子以外は水であるが、必要により、湿潤剤、分散剤、消泡剤、防黴剤、キレート剤等の添加剤を含有させることできる。
【００７９】
湿潤剤としては、エチレングリコール、プロピレングリコール等の炭素数２〜８のアルキルジオール類、ジエチレングリコール、トリエチレングリコール、ポリエチレングリコール、グリセリン、ジエチレングリコールジエチルエーテル、ジエチレングリセリンモノｎ−ブチルエーテル等の多価アルコール及びそのエーテル、アセテート類、Ｎ−メチル−２−ピロリドン、１，３−ジメチルイミダゾリジノン等の含窒素化合物を使用することができる。水系インク中における湿潤剤の量は、好ましくは0.1 〜50重量％、より好ましくは0.1 〜30重量％である。水系インクにおける水の量は、40〜90重量％が好ましい。
【００８０】
また、分散剤としては、アニオン系、ノニオン系、カチオン系又は両性系の分散剤を用いることができる。
【００８１】
また、本発明の水系インクの着色剤として、顔料であるアルミフタロシアニン顔料が用いられているので、耐光性及び耐水性に優れた印字物を得ることができる。
【００８２】
更に、水不溶性ビニルポリマーとして、芳香環含有モノマー及びマクロマーの１種以上を用いた場合には、耐水性及び耐擦過性により優れた印字物を得ることができる。
【００８３】
また、本発明の水系インクは、付与された高い疎水性により、親水性表面をもつ紙への浸透が抑制されるので、着色剤を紙表面に効果的に残留させることができるため、高い印字濃度を得ることができる。
【実施例】
【００８４】
製造例１〜３
反応容器内に、メチルエチルケトン20重量部、重合連鎖移動剤（２−メルカプトエタノール）0.03重量部、及び表１に示す各モノマーの量（重量部）のうちのそれぞれ10重量％ずつを入れて混合し、窒素ガス置換を十分に行い、混合溶液を得た。
【００８５】
一方、滴下ロート中に、表１に示す各モノマーの量（重量部）のうちの残りの90重量％ずつを仕込み、次いで重合連鎖移動剤（２−メルカプトエタノール）0.27重量部、メチルエチルケトン60重量部及び２, ２' −アゾビス（２, ４−ジメチルバレロニトリル）1.2 重量部を入れて混合し、十分に窒素ガス置換を行い、混合溶液を得た。
【００８６】
窒素雰囲気下、反応容器内の混合溶液を攪拌しながら65℃まで昇温し、滴下ロート中の混合溶液を３時間かけて徐々に反応容器内に滴下した。滴下終了後、その混合溶液の液温を65℃で２時間維持した後、２, ２' −アゾビス（２, ４−ジメチルバレロニトリル）0.3 重量部をメチルエチルケトン５重量部に溶解した溶液を該混合溶液に加え、更に65℃で２時間、70℃で２時間熟成させ、ポリマー溶液を得た。
【００８７】
得られたポリマー溶液の一部を、減圧下で105 ℃で２時間乾燥させ、溶媒を除去することによって単離し、標準物質としてポリスチレン、溶媒として60mmol/Lのリン酸及び50mmol/Lのリチウムブロマイド含有ジメチルホルムアミドを用いたゲルパーミエーションクロマトグラフィーにより、得られたポリマーの重量平均分子量を測定した。その結果を表１に示す。
【００８８】
なお、表１に示す各化合物の詳細は、以下のとおりである。
・ポリエチレングリコールモノメタクリレート：新中村化学（株）製、商品名：NKエステルM-90G 、式(I) において、Ｒ1 及びＲ2 がそれぞれメチル基、Ｒ3 がオキシエチレン基、ｍが９である。
・ポリプロピレングリコールモノメタクリレート：日本油脂（株）製、商品名：ブレンマーPP-500、式(I) において、Ｒ1 がメチル基、Ｒ2 が水素原子、Ｒ3 がオキシプロピレン基、ｍが５である。
【００８９】
・スチレン系マクロマー：東亜合成（株）製、商品名:AS-6S（スチレン単独重合マクロマー）、数平均分子量:6000 、重合性官能基：メタクロイルオキシ基
【００９０】
【表１】
2005042006.tif 000003
【００９１】
実施例１〜３
製造例１〜３で得られたポリマー溶液を減圧乾燥させて得られたポリマー６重量部を、メチルエチルケトン45重量部に溶かし、その中に中和剤（20％水酸化ナトリウム水溶液）を1.41重量部加えて塩生成基を中和した後、フタロシアニン顔料としてアルミフタロシアニン顔料〔山陽色素（株）製、商品名：Cyanine Blue A-13Y〕18重量部を加え、３本ロールミルで30分間混練した。
【００９２】
得られた混練物に、イオン交換水120 重量部を加え、攪拌した後、減圧下で60℃でメチルエチルケトンを除去し、更に一部の水を除去することにより、固形分濃度が20重量％の着色剤含有水不溶性ビニルポリマー粒子の水分散体を得た。
【００９３】
得られた着色剤含有水不溶性ビニルポリマー粒子の水分散体40重量部、グリセリン10重量部、２−ピロリドン５重量部、イソプロパノール２重量部及びイオン交換水43重量部を混合し、得られた混合液を0.5 μｍのフィルター〔アセチルセルロース膜、外径：2.5cm 、富士写真フイルム（株）製〕を取り付けた容量25mLの針なしシリンジ〔テルモ（株）製〕で濾過し、粗大粒子を除去し、表２に示す組成の水系インクを得た。
【００９４】
比較例１
実施例２において、フタロシアニン顔料として、アルミフタロシアニン顔料〔山陽色素（株）製、商品名：Cyanine Blue A-13Y〕の代わりに、銅フタロシアニン顔料〔C.I.ピグメント・ブルー15:3、東洋インキ製造（株）製、商品名：LIONOL BLUE 7350〕を用いた以外は、実施例２と同様にして処理し、表２に示す組成の水系インクを得た。
【００９５】
比較例２
イオン交換水96重量部に、フタロシアニン顔料として、アルミフタロシアニン顔料〔山陽色素（株）製、商品名：Cyanine Blue A-13Y〕18重量部及びアクリル樹脂〔ジョンソンポリマー社製、商品名：ジョンクリル 62 〕６重量部を加え、ビーズミルで２時間混練することにより、固形分濃度が20重量％の顔料粒子の水分散体を得た。
【００９６】
着色剤含有水不溶性ビニルポリマー粒子の水分散体の代わりに得られた顔料粒子の水分散体を用い、実施例１と同様にして処理し、表２に示す組成の水系インクを得た。
【００９７】
次に、得られた水系インクの物性を下記方法に基づいて評価した。その結果を表２に示す。
【００９８】
(1) 印字濃度
市販のインクジェットプリンター〔エプソン（株）製、型番：EM-900C 〕を用い、市販の普通紙〔上質普通紙、エプソン（株）製、商品名：KA4250NP〕にベタ印字し〔印字条件＝用紙種類：普通紙、モード設定：速い〕、25℃で１時間放置後、印字濃度をマクベス濃度計（マクベス社製、品番:RD914) で測定し、以下の評価基準に基づいて評価した。
【００９９】
〔評価基準〕
◎：印字濃度が1.1 以上
○：印字濃度が1.0 以上1.1 未満
△：印字濃度が0.9 以上1.0 未満
×：印字濃度が0.9 未満
【０１００】
(2) 光沢
前記プリンターを用い、市販の専用紙〔ＭＣ光沢紙、エプソン（株）製、商品名：KA420MK 〕にベタ印字し〔印字条件＝用紙種類：専用光沢フィルム、モード設定：フォト〕、25℃で１時間放置後、60°の光沢を光沢計〔日本電色（株）製、商品名：HANDY GLOSSMETER、品番：PG-1〕で測定し、以下の基準に基づいて評価した。
【０１０１】
〔評価基準〕
◎：光沢が40以上
○：光沢が35以上40未満
△：光沢が30以上35未満
×：光沢が30未満
【０１０２】
(3) 色再現範囲
前記印字濃度を測定したベタ印字物を、NIPPON DENSHOKU Spectro Color Meter SE2000〔日本電色工業（株）製、商品名〕を用い、印字物をＤ65/2の光の波長で反射光の測定を行い、色再現範囲を測定し、以下の基準に基づいて評価した。ａ* のマイナスの値が大きい程、緑味が強いことを示す。
【０１０３】
〔評価基準〕
◎：ａ* の値が−20未満
○：ａ* の値が−20以上−10未満
△：ａ* の値が−10以上０未満
×：ａ* の値が０以上
【０１０４】
【表２】
2005042006.tif 000004
【０１０５】
表２に示された結果から、各実施例で得られた水系インクは、いずれも、緑味の色調を示すことが分かる。さらに、各実施例で得られた水系インクは、普通紙に高濃度での印字を、光沢紙に光沢性の高い印字を、それぞれ与えるものであることがわかる。
【産業上の利用可能性】
【０１０６】
本発明の水分散体は、インクジェット記録用水系インクに好適に用いることができる。